(57)【特許請求の範囲】
【請求項１】
一般式：（Ｃａ１−ｘＭ１ｘ）ａ（Ｌａ１−ｙＭ２ｙ）ｂＳｉｃＮｄＯｅ（０.５≦ｂ/ａ≦７、１.５≦ｃ/（ａ＋ｂ）≦３.５、１≦ｄ/ｃ≦１.８、０.６≦ｅ/（ａ＋ｂ）≦２
、０≦ｘ≦０.５、０≦ｙ≦０.５）で表され、単斜晶系（ｍｏｎｏｃｌｉｎｉｃ）の結晶構造を有する母体と、前記母体に、賦活剤として、Ｍｎ、Ｃｅ、Ｐｒ、Ｎｄ、Ｓｍ、Ｅｕ、Ｄｙ、Ｈｏ、Ｅｒ、Ｔｍ、Ｙｂから選択された１種以上を固溶させた蛍光体であって、
前記Ｍ１は、Ｂａ、Ｍｇ、Ｓｒのうちから選択された１種以上の元素であり、
前記Ｍ２は、Ｙ、Ｓｃ、Ｇｄ、Ｔｂのうちから選択された１種以上の元素であり、
前記母体は、粉末Ｘ線回折パターンにおけるもっとも強度のある回折ピークの相対強度を１００％とした時、前記Ｘ線回折パターンのブラッグ角（２Θ）が、１０.６８゜〜１１.４１゜、１８.５２゜〜１９.４６゜、３１.５８゜〜３１.２１゜、３６.８１゜〜３７.４９゜の範囲で相対強度５％以上の回折ピークを示す相を主相として含み、
前記主相の結晶構造は、単斜晶系（ｍｏｎｏｃｌｉｎｉｃ）であることを特徴とする、酸窒化物蛍光体。
【請求項２】
前記母体は、粉末Ｘ線回折パターンのピークによる結晶格子が、ａ=１８.５４２７Å、ｂ=４.８４０４Å、ｃ=１０.７００７Å、α=γ=９０゜、β=１０８.２５７゜である基準値を有し、
前記ａ、ｂ、ｃ、およびβの値の変化が、前記基準値より±５％以下であることを特徴とする、請求項１に記載の酸窒化物蛍光体。
【請求項３】
前記ｂは、０.８ａ〜２ａであり、前記ｃは、１.８（ａ＋ｂ）〜３.２（ａ＋ｂ）であることを特徴とする、請求項１に記載の酸窒化物蛍光体。
【請求項４】
前記賦活剤は、Ｅｕを含むことを特徴とする、請求項１に記載の酸窒化物蛍光体。
【請求項５】
前記ｘは０〜０.１であり、前記ｙは０〜０.１であることを特徴とする、請求項１に記載の酸窒化物蛍光体。
【請求項６】
前記賦活剤は、モル比で０.００５〜０.１の範囲で含まれることを特徴とする、請求項１に記載の酸窒化物蛍光体。
【請求項７】
３６０〜５００ｎｍの波長の励起源の照射によって、５００〜６００ｎｍの波長の発光を行うことを特徴とする、請求項１乃至６の何れか１項に記載の酸窒化物蛍光体。
【発明の詳細な説明】
【技術分野】
【０００１】
本発明は、新しい結晶構造を有する蛍光体に関するものであって、より詳細には、耐久性に優れた酸窒化物からなり、青色発光ダイオードや紫外線発光ダイオードを励起源にするとき、緑色から黄色に至るまでの範囲の多様な色の発光が可能であり、特に、サイアロン（ＳＩＡＬＯＮ）蛍光体の代替或いは補完用として好適に用いることができる、新たな酸窒化物系蛍光体に関する。
【背景技術】
【０００２】
最近、照明、ＬＣＤバックライト、自動車照明用などとして脚光を浴びている白色ＬＥＤ発光装置は、通常、青色または近紫外線を放出するＬＥＤ発光素子と、この発光素子から発せられる光を励起源にし、波長を可視光線に変換する蛍光体とを含んでなる。
【０００３】
このような白色ＬＥＤを具現する方法として、従来、発光素子に波長が４５０〜５５０ｎｍであるＩｎＧａＮ系材料を用いた青色発光ダイオードを使用し、蛍光体には、（Ｙ,Ｇｄ）３（Ａｌ,Ｇａ）５Ｏ１２の組成式で表される黄色発光のＹＡＧ系蛍光体を使用したものが代表的であるが、この白色ＬＥＤは、発光素子から発せられた青色光を蛍光体層に入射させ、蛍光体層内で数回の吸収と散乱を繰り返しながら、この過程において蛍光体に吸収された青色光は、黄色に波長変換が行われた黄色光と入射した青色光の一部とが混合され、ヒトの目には白色として見えるようにするものである。
【０００４】
しかし、このような構造の白色ＬＥＤは、光に赤色成分が少なく、色温度が高く、赤色および緑色成分が不足して、演色性が劣る照明光しか得られないという問題点がある。
【０００５】
また、酸化物系蛍光体の場合、一般的に、励起源の波長が４００ｎｍを超えると、発光強度が低下する傾向を見せるため、青色光を用いて高輝度の白色光を作成するのに不適であることもある。
【０００６】
これにより、酸化物系蛍光体に比べて同等以上の安定性を有しながらも、４００ｎｍを超える励起源での発光効率にも優れている酸窒化物蛍光体が、最近、白色ＬＥＤの分野において関心を集めている。さらに、酸窒化物蛍光体は、本来エンジニアリングセラミックスとして開発された素材であることから、湿気や発熱による効率減少および色変換が少ないという強点もある。
【０００７】
しかし、α型またはβ型サイアロン（Ｓｉ−Ａｌ−Ｏ−Ｎ）から外れた組成領域における酸窒化物蛍光体の存在は、ほとんど研究されていないか、或いは知られてはいない。
【発明の概要】
【発明が解決しようとする課題】
【０００８】
本発明は、酸窒化物からなっており、構造の安定性に優れ、特に、黄色における発光輝度に優れ、既存のサイアロン蛍光体の組成領域から外れて、発光輝度の改善に容易である、新しい結晶構造を有し、特に、ＬＥＤ分野において好適に用いることができる蛍光体を提供することを目的とする。
【課題を解決するための手段】
【０００９】
本発明者らは、サイアロン蛍光体のように酸窒化物からなっており、構造的に安定的で耐久性に優れ、その上、輝度特性にも優れており、白色ＬＥＤのような照明用蛍光体に適用可能な、新たな蛍光体組成物を研究した結果、Ｃａ、ＬａおよびＳｉからなる特定の組成の酸窒化物が、対称性の低い単斜晶系（ｍｏｎｏｃｌｉｎｉｃ）の無機結晶構造を形成し、この無機結晶構造を母体とした蛍光体が、高輝度で緑色から黄色に及ぶ発光を行うことができることを見出し、本発明に至ることになった。
【００１０】
上述した目的を解決するために、本発明は、一般式：（Ｃａ１−ｘＭ１ｘ）ａ（Ｌａ１−ｙＭ２ｙ）ｂＳｉｃＮｄＯｅ（０.５≦ｂ/ａ≦７、１.５≦ｃ/（ａ＋ｂ）≦３.５、１≦ｄ/ｃ≦１.８、０.６≦ｅ/（ａ＋ｂ）≦２、０≦ｘ≦０.５、０≦ｙ≦０.５）で表され、単斜晶系（ｍｏｎｏｃｌｉｎｉｃ）の結晶構造を有する母体と、前記母体に、賦活剤として、Ｍｎ、Ｃｅ、Ｐｒ、Ｎｄ、Ｓｍ、Ｅｕ、Ｇｄ、Ｄｙ、Ｔｂ、Ｈｏ、Ｅｒ、Ｔｍ、Ｙｂから選択された１種以上を固溶させた蛍光体であって、前記Ｍ１は、Ｂａ、Ｍｇ、Ｓｒ、Ｍｎ、Ｚｎのうちから選択された１種以上の元素であり、前記Ｍ２は、Ｙ、Ｌｕ、Ｓｃ、Ｇｄ、Ｔｂ、Ｃｅ、Ｎｄ、Ｓｍ、Ｄｙ、Ｈｏ、Ｅｒ、Ｔｍ、Ｙｂ、Ａｌ、Ｇａ、Ｇｅ、Ｓｎ、Ｉｎのうちから選択された１種以上の元素であることを特徴とする酸窒化物系蛍光体を提供する。
【００１１】
本発明にかかる蛍光体の一般式における前記ａ、ｂ、ｃの関系は、図４の三元系組成表示図に限定することができる。
【００１２】
また、本発明にかかる酸窒化物蛍光体において、前記母体は、ＣｏＫα線による粉末Ｘ線回折パターンにおけるもっとも強度のある回折ピークの相対強度を１００％とした時、前記Ｘ線回折パターンのブラッグ角（２Θ）が、１０.６８゜〜１１.４１゜、１８.５２゜〜１９.４６゜、３１.５８゜〜３１.２１゜、３６.８１゜〜３７.４９゜の範囲で相対強度５％以上の回折ピークを示す相（ｐｈａｓｅ）を主相として含み、前記主相の結晶構造は単斜晶系（ｍｏｎｏｃｌｉｎｉｃ）であってもよい。
【００１３】
また、本発明にかかる酸窒化物蛍光体において、前記母体は、粉末Ｘ線回折パターンのピークによる結晶格子が、ａ=１８.５４２７Å、ｂ=４.８４０４Å、ｃ=１０.７００７Å、α=γ=９０゜、β=１０８.２５７゜である基準値を有し、前記ａ、ｂ、ｃ、およびβの値の変化が、前記基準値より±５％以下であってもよい。
【００１４】
また、本発明にかかる酸窒化物蛍光体は、下記[式１]で表される組成からなっていてもよい。
【００１５】
[式１]
（Ｃａ１−ｘＭ１ｘ）ａ−ｚ（Ｌａ１−ｙＭ２ｙ）ｂＳｉｃＮｄＯｅ：Ｍ３ｚ
ここで、０.５≦ｂ/ａ≦７、１.５≦ｃ/（ａ＋ｂ）≦３.５、１≦ｄ/ｃ≦１.８、０.６≦ｅ/（ａ＋ｂ）≦２、０≦ｘ≦０.５、０≦ｙ≦０.５、０.００１ａ≦ｚ≦０.４ａであり、前記Ｍ１は、Ｂａ、Ｍｇ、Ｓｒ、Ｍｎ、Ｚｎのうちから選択された１種以上の元素、前記Ｍ２は、Ｙ、Ｌｕ、Ｓｃ、Ｇｄ、Ｔｂ、Ｃｅ、Ｎｄ、Ｓｍ、Ｄｙ、Ｈｏ、Ｅｒ、Ｔｍ、Ｙｂ、Ａｌ、Ｇａ、Ｇｅ、Ｓｎ、Ｉｎのうちから選択された１種以上の元素、前記Ｍ３は、Ｍｎ、Ｃｅ、Ｐｒ、Ｎｄ、Ｓｍ、Ｅｕ、Ｇｄ、Ｄｙ、Ｔｂ、Ｈｏ、Ｅｒ、ＴｍおよびＹｂからなる群より選択された１種以上の元素である。
【００１６】
また、前記[式１]において、前記ａは１〜３０であり、前記ｂは０.８ａ〜２ａであり、前記ｃは１.８（ａ＋ｂ）〜３.２（ａ＋ｂ）であってもよい。
【００１７】
また、前記[式１]において、前記Ｍ３は、Ｅｕを含んでいてもよい。
【００１８】
また、前記[式１]において、前記ｘは０〜０.１であり、前記ｙは０〜０.１であってもよい。
【００１９】
また、前記[式１]において、前記ｚは０.００１〜０.１であり、より好ましくは、０.０３〜０.０７であってもよい。
【００２０】
さらに、本発明にかかる蛍光体は、３６０〜５００ｎｍの波長の励起源の照射によって、５００〜６００ｎｍの波長の発光を行うことを特徴とする。
【発明の効果】
【００２１】
本発明のように、Ｃａ、Ｌａ、Ｓｉ、Ｏ、Ｎをベースとし、且つ単斜晶系の結晶構造を有する蛍光体組成物は今まで報告されたことがなく、この組成物は、Ｅｕ、Ｃｅ、Ｍｎなどのドープの際に、青色、緑黄色、黄色蛍光体として用いることができ、特に、Ｅｕのドープの際の光効率に優れており、ＬＥＤ用蛍光体に好適に用いることができる。
【００２２】
本発明の蛍光体は、酸窒化物からなり、構造的安定性に優れているため、酸化雰囲気や水分が含まれた環境下であっても安定性に優れ、結晶構造が対称性の低い単斜晶系からなっているため、励起電子が熱を放出して基底状態に戻ってくる、いわゆる無輻射失活が抑制されて、発光効率が高くなる構造を有し、優れた輝度特性を得るために容易である。
【００２３】
また、本発明の蛍光体は、構成元素のモル比の調節を通じて、Ｃａ、Ｌａの位置に同じ酸化数を有した物質を置き換えた時、緑色から黄色への発光波長の変化が可能であり、発光効率もまた変化させることができ、Ｅｕのドープ濃度によっても発光波長の変化および光効率の変化が可能であって、チューニング用の蛍光体としても有用に用いることができる。
【図面の簡単な説明】
【００２４】
【図１】図１ａは、本発明の実施例４によって製造された蛍光体のアクセレレーター光源を用いた精密ＸＲＤ分析結果であり、図１ｂは、本発明の実施例４によって製造された蛍光体の一般ＸＲＤ分析装置を用いた分析結果である。
【図２】図２は、本発明の実施例４による母体の組成のうち、ＣａまたはＬａをＭｇ、Ｓｒ、Ｂａ、Ｙ、Ｓｃ、Ｇｄ、Ｔｂで１０％程度置き換えた、実施例８〜１４のＸＲＤ分析結果を実施例４と対比したものである。
【図３】図３は、本発明の実施例４によって製造された蛍光体のＴＥＭ分析結果を示すものである。
【図４】図４は、本発明にかかる単斜晶系結晶構造を有する蛍光体が具現できる組成の範囲を示したものである。
【図５】図５は、同一の母体組成でＥｕ２＋のドープ量に差異のある、本発明の実施例１〜７による蛍光体の発光特性の相異を示したものである。
【図６】図６は、図５の強度をノーマルライズした結果を示したものである。
【図７】図７は、本発明の実施例８〜１４によって製造された蛍光体の発光特性を示したものである。
【図８】図８は、本発明の実施例１５および１６によって製造された蛍光体の発光特性を示したものである。
【発明を実施するための形態】
【００２５】
以下において、本発明を実施するための具体的な内容について詳細に説明する。
【００２６】
蛍光体
本発明にかかる蛍光体は、（Ｃａ１−ｘＭ１ｘ）ａ（Ｌａ１−ｙＭ２ｙ）ｂＳｉｃＮｄＯｅ（０.５≦ｂ/ａ≦７、１.５≦ｃ/（ａ＋ｂ）≦３.５、１≦ｄ/ｃ≦１.８、０.６≦ｅ/（ａ＋ｂ）≦２、０≦ｘ≦０.５、０≦ｙ≦０.５）で表され、結晶格子定数が、ａ=１８.５４２７Å、ｂ=４.８４０４Å、ｃ=１０.７００７Å、α=γ=９０゜、β=１０８.２５７゜である基準値を有する単斜晶系（ｍｏｎｏｃｌｉｎｉｃ）結晶構造を有する母体と、前記母体に、賦活剤として、Ｍｎ、Ｃｅ、Ｐｒ、Ｎｄ、Ｓｍ、Ｅｕ、Ｇｄ、Ｄｙ、Ｔｂ、Ｈｏ、Ｅｒ、Ｔｍ、およびＹｂのうちから選択された１種以上の元素を固溶させた蛍光体であって、前記Ｍ１は、Ｂａ、Ｍｇ、Ｓｒ、Ｍｎ、Ｚｎのうちから選択された１種以上の元素であり、前記Ｍ２は、Ｙ、Ｌｕ、Ｓｃ、Ｇｄ、Ｔｂ、Ｃｅ、Ｎｄ、Ｓｍ、Ｄｙ、Ｈｏ、Ｅｒ、Ｔｍ、Ｙｂ、Ａｌ、Ｇａ、Ｇｅ、Ｓｎ、Ｉｎのうちから選択された１種以上の元素であることを特徴とする。
【００２７】
本発明にかかる蛍光体の一般式において、前記ａ、ｂ、ｃの関系は、図４の三元系組成表示図でさらに正確に限定することができる。
【００２８】
すなわち、本発明にかかる蛍光体は、Ｃａ、Ｌａ、Ｓｉ、ＮおよびＯを主に含む酸窒化物系蛍光体であって、前記Ｃａの一部がＢａ、Ｍｇ、Ｓｒ、Ｍｎ、Ｚｎに置き換えられ、前記Ｌａの一部がＹ、Ｌｕ、Ｓｃ、Ｇｄ、Ｔｂ、Ｃｅに置き換えられても、ａ、ｂ、ｃの３つの結晶軸の長さがいずれも異なっており、ａ軸はｂ軸とｃ軸とに垂直であるが、ｂ軸とｃ軸とは互いに垂直関系に配置されていない単斜晶系の結晶構造を有し、発光中心金属元素としてＥｕなどを固溶させる場合、紫外線または可視光線の励起源で照射した時、緑色、黄緑色または黄色発光をする組成物である。
【００２９】
また、前記ａ、ｂ、ｃおよびβの値は、基準値であるａ=１８.５４２７Å、ｂ=４.８４０４Å、ｃ=１０.７００７Å、α=γ=９０゜、β=１０８.２５７゜より±５％以下で変化することができる。
【００３０】
また、本発明にかかる蛍光体において、前記ａは、比例定数として取り込まれる数であり、いずれかの値であってよいが、追って、正確な構造分析により一般化学式で表される場合に、１〜３０の範囲が好ましいが、既存の結晶構造の化学式を考慮するとき、前記ａは、１〜１０の範囲がより好適である。
【００３１】
また、本発明にかかる蛍光体において、前記ｂは、０.５ａ〜７ａの範囲が好ましいが、これは、ｂが０.５ａ未満であるか、或いは７ａを超える場合、単斜晶系ではなく、別の結晶構造に変化されてしまい、本発明による蛍光体の特性が得られなくなるからである。結晶構造の安定性を考慮するとき、前記ｂは、０.８ａ〜２ａの範囲がより好ましい。
【００３２】
また、本発明にかかる蛍光体において、前記ｃは、１.５（ａ＋ｂ）≦ｃ≦３.５（ａ＋ｂ）の範囲が好ましいが、これは、ｃが１.５（ａ＋ｂ）未満であるか、或いは３.５（ａ＋ｂ）を超える場合、単斜晶系ではなく、別の結晶構造に変化されてしまい、本発明による蛍光体の特性が得られなくなるからである。結晶構造の安定性を考慮するとき、前記ｃは、１.８（ａ＋ｂ）〜３.２（ａ＋ｂ）の範囲がより好ましい。
【００３３】
また、本発明にかかる蛍光体において、本発明の特性上、窒素の調整は、大略的にはｃの値により調整することができるが、正確な制御は不可能であり、結晶構造の安定性を考慮するとき、前記ｄは、１ｃ≦ｄ≦１.８ｃの範囲が好ましい。
【００３４】
さらに、本発明にかかる蛍光体において、前記窒素と同様に、酸素の調整も大略的にはａとｂの値により調整することができるが、正確な制御は不可能であり、結晶構造の安定性を考慮するとき、０.６（ａ＋ｂ）≦ｅ≦２（ａ＋ｂ）の範囲が好ましい。
【００３５】
また、本発明にかかる蛍光体において、Ｂａ、Ｍｇ、Ｓｒ、ＭｎまたはＺｎは、Ｃａの５０％までにのみ置き換えることができるが、５０％を超えた場合には、本発明にかかる結晶構造を有する相（ｐｈａｓｅ）が得られなくなるからであり、１０％以内の方がもっとも好ましい。
【００３６】
また、本発明にかかる蛍光体において、Ｙ、Ｌｕ、Ｓｃ、Ｇｄ、ＴｂまたはＣｅは、Ｌａの５０％までにのみ置き換えることができるが、５０％を超えた場合には、本発明による結晶構造を有する相（ｐｈａｓｅ）が得られなくなるからであり、１０％以内の方がもっとも好ましい。
【００３７】
さらに、本発明にかかる蛍光体において、前記賦活剤の固溶量は、０.００１ａよりも小さい場合、発光元素の不足のために輝度が不十分であり、０.４ａを超えた場合は、いわゆる濃度消光の効果により、むしろ輝度が減少するため、０.００１ａ〜０.４ａの範囲で高輝度を得ることができて好ましく、モル比で、０.０３〜０.０７の範囲で固溶されることがより好ましい。また、賦活剤としては、ユーロピウム（Ｅｕ）がもっとも好ましく、ユーロピウムにＭｎ、Ｃｅ、Ｐｒ、Ｎｄ、Ｓｍ、Ｇｄ、Ｔｂ、Ｄｙ、Ｈｏ、Ｅｒ、ＴｍおよびＹｂのうちから選択された１種以上の元素をコードープ（ｃｏ−ｄｏｐｉｎｇ）することができる。
【００３８】
また、本発明による組成の蛍光体は、単相（ｓｉｎｇｌｅ ｐｈａｓｅ）からなるのが理想的ではあるが、製造過程において、少量の不可避的な非晶質相や、単斜晶系ではないその他の結晶相が混入されることがあり得、このような非晶質相やその他の結晶相を含む混合物であっても、特性に影響のない限り、一部含まれていてもよい。
【００３９】
また、本発明にかかる蛍光体の平均粒度は、１〜２０μｍの範囲が好ましいが、平均粒度が１μｍよりも小さな場合は、散乱による光吸収率が低下し、ＬＥＤを密封する樹脂への均一な分散が容易ではなくなることも考えられ、平均粒度が２０μｍを超える場合は、発光強度および色合いのムラが生じることがあるからである。
【００４０】
蛍光体の製造方法
本発明にかかる蛍光体の製造方法を、詳細に説明する。
【００４１】
蛍光体製造原料としては、主要成分であるＳｉ、Ｃａ、Ｌａ、Ｅｕの場合、ケイ素窒化物（Ｓｉ３Ｎ４）、カルシウム酸化物（ＣａＯ）と、ランタン酸化物（ＬａＯ）、およびユーロピウム酸化物（Ｅｕ２Ｏ３）粉末を用いており、Ｃａを置き換えるＢａ、Ｍｇ、Ｓｒ、ＭｎおよびＺｎの場合は、これらの酸化物粉末をそれぞれ用いており、Ｌａを置き換えるＹ、Ｌｕ、Ｓｃ、Ｇｄ、ＴｂおよびＣｅも、これらの酸化物粉末を用いた。
【００４２】
これらの前記原料物質は、所定の組成となるように、ＣａＯ、Ｌａ２Ｏ３、ａ−Ｓｉ３Ｎ４を秤量して混合するが、この時、サンプル当たりの混合物の量は１.５ｇとなるようにした。そして、賦活剤の原料物質は、ＣａとＬａに対して０.０４ｍｏｌとなるように添加した。
【００４３】
以上のような原料物質の混合作業は、大気の雰囲気下、手作業により１０分間で混合した。
【００４４】
このようにして得られた混合物サンプルを、大気圧以上、２０気圧以下の窒素ガスを主成分とし、Ｈ２ガスが０〜２５％からなる窒素ガス雰囲気下で行うことになるが、このように窒素ガス雰囲気で焼成を行うようになると、高温焼成中に合成される窒化物の分解を防止または抑制することができ、生成される窒化物の組成のバラツキを低減することができるため、性能に優れた蛍光体組成物を製造することが可能となる。一方、窒素ガスを主成分とするとは、全ガス対比窒素ガスが７５％以上で含まれていることを意味する。また、焼成温度は、１３００〜１８００℃が好ましく、高品質の蛍光体を得るためには、１５００℃以上がより好ましい。さらに、焼成時間は、３０分〜１００時間の範囲内にすることができるが、品質や生産性などを考慮するとき、２時間〜８時間が好ましい。
【００４５】
本発明の実施例では、常圧、超高純度窒素（９９.９９９％）ガスの雰囲気下で、１５００℃の焼成温度で２時間、焼成を行った後、破砕して蛍光体を製造した。
【実施例】
【００４６】
以下において、本発明の好ましい実施例を参照し、本発明についてより詳細に説明する。下記実施例１〜７は、賦活剤であるＥｕ２＋のモル比による発光特性の差異を確認するためのものであり、実施例８〜１０は、ＣａをＭｇ、Ｓｒ、Ｂａに一部置き換えた時の発光特性の差異を確認するためのものであり、実施例１１〜１４は、ＬａをＹ、Ｌｕ、Ｓｃ、Ｇｄ、Ｔｂに一部置き換えた時の発光特性の差異を確認するためのものであり、実施例１５および１６は、賦活剤としてＥｕではなく、ＣｅとＭｎを用いた時の発光特性の差異を確認するためのものである。
【００４７】
[実施例１]
実施例１の蛍光体組成物の原料粉末は、ＣａＯ ０.２０７０ｇ、Ｌａ２Ｏ３０.６０１３ｇ、ａ−Ｓｉ３Ｎ４ ０.６９１１ｇ、Ｅｕ２Ｏ３０.０００７ｇをそれぞれ秤量した後、大気雰囲気下で、乳鉢を用いて手作業により混合する方式で、１.５ｇの原料粉末混合物を得た。
【００４８】
このように混合された原料粉末混合物１.５ｇをるつぼに仕込み、焼成炉の内部に窒素ガスを注入して、圧力０.５ＭＰａの窒素雰囲気を作った後、１５００℃で６時間加熱する焼成処理を行った後、粉砕することにより、蛍光体組成物を得た。この蛍光体組成物は、４６０ｎｍの励起源を用いた時、緑色発光になるものと確認された。
【００４９】
[実施例２]
実施例２の蛍光体組成物の原料粉末は、ＣａＯ ０.２０５３ｇ、Ｌａ２Ｏ３０.５９６４ｇ、ａ−Ｓｉ３Ｎ４ ０.６９１７ｇ、Ｅｕ２Ｏ３０.００６５ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、緑色発光になるものと確認された。
【００５０】
[実施例３]
実施例３の蛍光体組成物の原料粉末は、ＣａＯ ０.２０２２ｇ、Ｌａ２Ｏ３０.５８７４ｇ、ａ−Ｓｉ３Ｎ４ ０.６９３０ｇ、Ｅｕ２Ｏ３０.０１７４ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、緑黄色発光になるものと確認された。
【００５１】
[実施例４]
実施例４の蛍光体組成物の原料粉末は、ＣａＯ ０.１９９７ｇ、 Ｌａ２Ｏ３０.５８０２ｇ、ａ−Ｓｉ３Ｎ４ ０.６９３９ｇ、Ｅｕ２Ｏ３０.０２６１ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５２】
[実施例５]
実施例５の蛍光体組成物の原料粉末は、ＣａＯ ０.１９７９ｇ、Ｌａ２Ｏ３０.５７４８ｇ、ａ−Ｓｉ３Ｎ４ ０.６９４７ｇ、Ｅｕ２Ｏ３０.０３２７ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５３】
[実施例６]
実施例６の蛍光体組成物の原料粉末は、ＣａＯ ０.１９６０ｇ、Ｌａ２Ｏ３０.５６９３ｇ、ａ−Ｓｉ３Ｎ４ ０.６９５４ｇ、Ｅｕ２Ｏ３０.０３９３ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５４】
[実施例７]
実施例７の蛍光体組成物の原料粉末は、ＣａＯ ０.１９２２ｇ、Ｌａ２Ｏ３０.５５８４ｇ、ａ−Ｓｉ３Ｎ４ ０.６９６９ｇ、Ｅｕ２Ｏ３０.０５２４ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５５】
[実施例８]
実施例８の蛍光体組成物の原料粉末は、ＣａＯ ０.１７９６ｇ、Ｌａ２Ｏ３０.５８２５ｇ、ａ−Ｓｉ３Ｎ４ ０.６９６７ｇ、ＭｇＯ ０.０１５０ｇ、Ｅｕ２Ｏ３ ０.０２６２ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５６】
[実施例９]
実施例９の蛍光体組成物の原料粉末は、ＣａＯ ０.１７６８ｇ、Ｌａ２Ｏ３０.５７３５ｇ、ａ−Ｓｉ３Ｎ４ ０.６８５９ｇ、ＳｒＯ ０.０３８０ｇ、Ｅｕ２Ｏ３ ０.０２５８ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５７】
[実施例１０]
実施例１０の蛍光体組成物の原料粉末は、ＣａＯ ０.１７４７ｇ、Ｌａ２Ｏ３０.５６６６ｇ、ａ−Ｓｉ３Ｎ４ ０.６７７６ｇ、ＢａＯ ０.０５５６ｇ、Ｅｕ２Ｏ３ ０.０２５５ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５８】
[実施例１１]
実施例１１の蛍光体組成物の原料粉末は、ＣａＯ ０.１７６４ｇ、Ｌａ２Ｏ３０.５７２２ｇ、ａ−Ｓｉ３Ｎ４ ０.６８４３ｇ、Ｙ２Ｏ３０.０４１３ｇ、Ｅｕ２Ｏ３ ０.０２５８ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００５９】
[実施例１２]
実施例１２の蛍光体組成物の原料粉末は、ＣａＯ ０.１７５４ｇ、Ｌａ２Ｏ３０.５６８７ｇ、ａ−Ｓｉ３Ｎ４ ０.６８０２ｇ、Ｓｃ２Ｏ３０.０５０１ｇ、Ｅｕ２Ｏ３ ０.０２５６ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、緑黄色発光になるものと確認された。
【００６０】
[実施例１３]
実施例１３の蛍光体組成物の原料粉末は、ＣａＯ ０.１７３６ｇ、Ｌａ２Ｏ３０.５６２８ｇ、ａ−Ｓｉ３Ｎ４ ０.６７３１ｇ、Ｇｄ２Ｏ３０.０６５２ｇ、Ｅｕ２Ｏ３ ０.０２５３ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００６１】
[実施例１４]
実施例１４の蛍光体組成物の原料粉末は、ＣａＯ ０.１７３３ｇ、Ｌａ２Ｏ３０.５６２０ｇ、ａ−Ｓｉ３Ｎ４ ０.６７２２ｇ、Ｔｂ４Ｏ７０.０６７２ｇ、Ｅｕ２Ｏ３ ０.０２５３ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００６２】
[実施例１５]
実施例１５の蛍光体組成物の原料粉末は、ＣａＯ ０.１８９７ｇ、Ｌａ２Ｏ３０.５９０６ｇ、ａ−Ｓｉ３Ｎ４ ０.６７８１ｇ、ＣｅＯ２０.０４１６ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、黄色発光になるものと確認された。
【００６３】
[実施例１６]
実施例１６の蛍光体組成物の原料粉末は、ＣａＯ ０.１９８２ｇ、Ｌａ２Ｏ３０.５７５７ｇ、ａ−Ｓｉ３Ｎ４ ０.７０８２ｇ、ＭｎＯ ０.０１７９ｇをそれぞれ秤量した後、大気雰囲気下、乳鉢を用いて手作業により混合する方式で、１.５ｇの原料粉末混合物を収得し、その後の過程は実施例１と同様にして、蛍光体組成物を得た。この蛍光体組成物は、４６０ｎｍの励起源を用いた時、青色発光になるものと確認された。
【００６４】
以上のような実施例１〜１６の原料物質の混合割合および発光特性の結果を、下記表１にまとめて示した。
【００６５】
【表１】
0005970534.tif 000002
【００６６】
また、本発明の実施例４、８〜１４による蛍光体組成物を、ＸＲＤおよびＴＥＭを介して結晶構造の分析を行い、ＸＲＤ分析後、実施例４によって製造された蛍光体については、ＳＲ−ＸＲＤ（ｓｙｎｃｈｒｏｔｒｏｎ ｒａｄｉａｔｉｏｎ Ｘ−ｒａｙ ｄｉｆｆｒａｃｔｉｏｎ）を用いて、精緻なＸ−線回折分析を行った。
【００６７】
図１ａは、本発明の実施例４によって製造された蛍光体のＳＲ−ＸＲＤ（ｓｙｎｃｈｒｏｔｒｏｎ ｒａｄｉａｔｉｏｎ Ｘ−ｒａｙ ｄｉｆｆｒａｃｔｉｏｎ）分析結果であり、図１ｂは、一般ＸＲＤ分析装置を用いた分析結果である。また、図２は、本発明の実施例４による母体の組成のうち、ＣａまたはＬａをＭｇ、Ｓｒ、Ｂａ、Ｙ、Ｓｃ、Ｇｄ、Ｔｂに１０％程度置き換えた実施例８〜１４のＸＲＤ分析結果を、実施例４と対比したものである。
【００６８】
図１ａおよび図１ｂから確認されるように、本発明の実施例４によって製造された蛍光体は、粉末Ｘ線回折パターンにおけるもっとも強度のある回折ピークの相対強度を１００％とした時、前記Ｘ線回折パターンのブラッグ角（２Θ）が、１０.６８゜〜１１.４１゜、１８.５２゜〜１９.４６゜、３１.５８゜〜３１.２１゜、３６.８１゜〜３７.４９゜の範囲（図１ａおよび図１ｂにおいて、縦に線が引かれている領域）で相対強度５％以上の回折ピークを示す特徴がある。
【００６９】
また、図２から確認されるように、ＣａまたはＬａを、Ｍｇ、Ｓｒ、Ｂａ、Ｙ、Ｓｃ、Ｇｄ、Ｔｂに置き換えた本発明の実施例８〜１４の蛍光体もまた、結晶構造においては実施例４と実質的に同一であって、結晶構造においてはほとんど変化がないことが分かる。さらに、前記置換成分の含有量が多くなり、５０％を超えるようになると、本発明にかかる単斜晶系の結晶構造を有する組成物を得ることができないのも確認された。一方、結晶構造の安定性を考慮するとき、それらの前記元素は、１０％以下で添加されることが好ましい。
【００７０】
また、シンクロトロン粉末ＸＲＤ（Ｓｙｎｃｈｒｏｔｒｏｎ ｐｏｗｄｅｒ ＸＲＤ）の分析結果にてプロファイルマッチングを行った結果、本発明の実施例４による蛍光体の結晶構造は、ａ=１８.５４２７Å、ｂ=４.８４０４Å、ｃ=１０.７００７Å、α=γ=９０゜、β=１０８.２５７゜であり、蛍光体母体が単斜晶系の結晶構造を有することが確認された。また、図５のＴＥＭ ＳＡＥＤを用いて結晶構造を分析した結果もまた上述した分析結果を裏付けているが、このような結晶構造を有する蛍光体は、現在まで知られたことのない、新規のものである。
【００７１】
下記表２は、本発明の実施例１〜１６による蛍光体のＸＲＤ分析結果にてプロファイルマッチングを行った結果を示すものである。このうち、実施例４は、シンクロトロン粉末ＸＲＤ（Ｓｙｎｃｈｒｏｔｒｏｎ ｐｏｗｄｅｒ ＸＲＤ）の分析結果によるものであり、その他は、実験室で作成したＸＲＤ分析結果によるものである。
【００７２】
【表２】
0005970534.tif 000003
【００７３】
前記表２から確認されるように、本発明の実施例１〜３、５〜１６による蛍光体は、ａ=１８.５４２７Å、ｂ=４.８４０４Å、ｃ=１０.７００７Å、α=γ=９０゜、β=１０８.２５７゜を基準値（実施例４）として見るとき、ａ、ｂ、ｃ、βの値の変化が、前記基準値より±５％以下であることが分かる。
【００７４】
また、図４の内部三角形は、本発明者らの実験を通じて、Ｃａ、Ｌａ、Ｓｉの含有量中、実質的に本発明にかかる単斜晶系の結晶構造を有する単相が得られる組成範囲を示したものであって、この組成範囲から外れた場合、本発明の実施例による蛍光体のような結晶構造を有する単相を得ることは困難であった。
【００７５】
図５および図６は、同一の母体組成でＥｕ２＋のドープ量に差異のある、本発明の実施例１〜７による蛍光体の発光特性の相異を示した図であって、図５は、輝度の相対強度を示し、図６は、強度をノーマルライズした結果を示した図である。
【００７６】
図５から確認されるように、Ｅｕ２＋のドープ量がモル比で、０.００１であるときは輝度が非常に低くて、０.０４、０.０５、０.０６であるときは優れており、０.０４であるとき、もっとも優れていると分析された。したがって、Ｅｕ２＋のドープ量は、０.０３〜０.０７がもっとも好ましいと言える。また、図６から確認されるように、Ｅｕ２＋のドープ量によって発光ピークがどんどん長波長の方に移動しながら、 Ｅｕ２＋のドープ量の変化に応じて緑黄色から濃黄色までに多様な発光色を得ることができる。
【００７７】
図７は、本発明の実施例８〜１４の発光特性を示したものであって、強度をノーマルライズした結果を示した図である。図７から確認されるように、賦活剤として同様にＥｕ２＋を用いた場合、ピーク波長は５５０〜５６０ｎｍで黄色を呈しており、置き換えられる物質の差異によるピーク波長の差はほとんどなかった。
【００７８】
図８は、本発明の実施例１５および１６の発光特性を示したものであって、強度をノーマルライズした結果を示した図である。図８から確認されるように、ＣｅまたはＭｎを賦活剤として用いた場合、４００ｎｍの励起源で照射したとき、約５００ｎｍの近所でピーク波長を示し、青色発光をするものと確認された。
【００７９】
以上のような結果は、本発明にかかる蛍光体組成物は、賦活剤の種類または含有量の調節を通じて、青色から黄色に至るまでの広い範囲で発光が可能であり、特に、黄色蛍光体として適切に用いることができることを示している。
【図１】
0005970534.tif 000004
【図２】
0005970534.tif 000005
【図３】
0005970534.tif 000006
【図４】
0005970534.tif 000007
【図５】
0005970534.tif 000008
【図６】
0005970534.tif 000009
【図７】
0005970534.tif 000010
【図８】
0005970534.tif 000011